(57)【要約】      （修正有）【課題】綿やレーヨンなどの保水性の大きなセルロース系繊維を含有する衣類等を部屋干ししても、部屋干し臭の発生を防止することのできる機能糸、及び、これを使用した機能性織編物を提供する。【解決手段】セルロース系繊維含有糸からなり、少なくともセルロース系繊維の表面に部屋干し時の悪臭防止機能を有する機能剤を固着してなる機能糸であって、当該機能剤は、２分子膜多層構造の小胞体１０であって、この小胞体１０の油層１２ａ，１２ｂ,１２ｃには前記悪臭防止機能を有する成分としてウンデシレン酸モノグリセライドが内包されている。【選択図】図１
0003187759.tif 000002
【実用新案登録請求の範囲】
【請求項１】
セルロース系繊維含有糸からなり、少なくともセルロース系繊維の表面に部屋干し時の悪臭防止機能を有する機能剤を固着してなる機能糸であって、
前記機能剤は、２分子膜多層構造の小胞体であって、この小胞体の油層には前記悪臭防止機能を有する機能剤としてウンデシレン酸モノグリセライドが内包されていることを特徴とする機能糸。
【請求項２】
前記セルロース系繊維含有糸をチーズ状パッケージに巻き取った状態で、前記２分子膜多層構造の小胞体を含有する処理液で当該チーズ状パッケージを処理することにより、当該小胞体が少なくともセルロース系繊維の表面に均一に固着されてなることを特徴とする請求項１に記載の機能糸。
【請求項３】
チーズ状パッケージに巻き取った状態の前記セルロース系繊維含有糸は、アニオン基を有する染料で染色されており、
前記２分子膜多層構造の小胞体は、その最外層の表面にカチオン基を有するカチオン性小胞体であって、
この染色されたセルロース系繊維含有糸を前記カチオン性小胞体で処理することにより、当該小胞体のカチオン基とセルロース系繊維に染着した染料のアニオン基とがイオン結合により固着されてなることを特徴とする請求項１又は２に記載の機能糸。
【請求項４】
請求項１〜３のいずれか１つに記載の機能糸を使用して織編されてなる機能性織編物。
【請求項５】
請求項１〜３のいずれか１つに記載の機能糸を緯糸又は経糸のいずれか一方に使用して製織されてなる機能性織編物。
【考案の詳細な説明】
【技術分野】
【０００１】
本考案は、衣類等に使用することができ、これらの衣類等を洗濯後に部屋干ししたときにも悪臭を発生することのない機能糸及びこれを使用した機能性織編物に関するものである。
【背景技術】
【０００２】
近年、ライフスタイルや住宅環境の変化により、洗濯後の衣類やシーツ、タオル等を室内に干す、いわゆる「部屋干し」が多くなってきている。これは、夜に洗濯する人の割合が増加したことや、防犯上の理由、花粉症や黄砂への対策など様々な理由によるものである。更に、近年においては、中国から飛来するＰＭ２．５の対策などから更に部屋干しが多くなることも考えられる。
【０００３】
しかしながら、洗濯後の衣類等を部屋干しした場合には、乾燥までに時間がかかり、衣類等が湿った状態に置かれる時間が長くなる。このような状態において、室内で乾燥した衣類等から「部屋干し臭」と言われる悪臭が発生することがある。このような悪臭は、着用時や使用時に不快感を覚えることとなり、その対策が望まれていた。
【０００４】
そこで、部屋干し臭の防止には衣類の乾燥時間を短くすることが考えられる。そこで、速乾素材を衣類等に使用すれば、部屋干し臭を防止することができる。例えば、下記特許文献１においては、多層構造編地を用い、表面層を構成する繊維の単糸繊度が裏面層を構成する繊維の単糸繊度より小さくなるように配置して、乾燥の時間を短縮できることが提案されている。このことにより、部屋干し臭の発生を少なくすることが考えられる。
【０００５】
また、下記特許文献２においては、異型断面の疎水性フィラメント糸を活用し、異繊度フィラメント糸を組合せて毛細管現象を促進して高吸水・速乾性を有するポリエステルＸ型断面繊維が提案されている。この繊維も速乾性を特徴とするので乾燥の時間を短縮でき、部屋干し臭の発生を少なくすることが考えられる。
【先行技術文献】
【特許文献】
【０００６】
【特許文献１】特開平９−３１６７５７号公報
【特許文献２】特開２０００−２８２３２３号公報
【考案の概要】
【考案が解決しようとする課題】
【０００７】
ところで、上記特許文献１及び上記特許文献２においては、洗濯後の乾燥時間を短縮して部屋干し臭の発生を防止しようとするものである。しかし、これらは、いずれもポリエステルなど疎水性の合成繊維を使用し、且つ、複雑な多層構造或いは異形断面繊維を用いるものであり、一般の衣類に馴染まない。更に、綿やレーヨンなどの保水性の大きなセルロース系繊維においては、洗濯後の乾燥時間を短縮することは難しいという問題があった。
【０００８】
そこで、本考案は、以上のようなことに対処して、綿やレーヨンなどの保水性の大きなセルロース系繊維を含有する衣類等を部屋干ししても、部屋干し臭の発生を防止することのできる機能糸、及び、これを使用した機能性織編物を提供することを目的とする。
【課題を解決するための手段】
【０００９】
上記課題の解決にあたり、本考案者らは、鋭意研究の結果、特にセルロース系繊維含有糸に糸の状態で、部屋干しによる悪臭を防止する機能（以下、悪臭防止機能という）を有する機能剤を内包した２分子膜多層構造の小胞体を付与することにより、上記課題を解決できることを見出し本考案の完成に至った。
【００１０】
即ち、本考案に係る機能糸は、請求項１の記載によると、
セルロース系繊維含有糸からなり、少なくともセルロース系繊維の表面に部屋干し時の悪臭防止機能を有する機能剤を固着してなる機能糸であって、
前記機能剤は、２分子膜多層構造の小胞体であって、この小胞体の油層には前記悪臭防止機能を有する機能剤としてウンデシレン酸モノグリセライドが内包されていることを特徴とする。
【００１１】
また、本考案は、請求項２の記載によると、請求項１に記載の機能糸であって、
前記セルロース系繊維含有糸をチーズ状パッケージに巻き取った状態で、前記２分子膜多層構造の小胞体を含有する処理液で当該チーズ状パッケージを処理することにより、当該小胞体が少なくともセルロース系繊維の表面に均一に固着されてなることを特徴とする。
【００１２】
また、本考案は、請求項３の記載によると、請求項１又は２に記載の機能糸であって、
チーズ状パッケージに巻き取った状態の前記セルロース系繊維含有糸は、アニオン基を有する染料で染色されており、
前記２分子膜多層構造の小胞体は、その最外層の表面にカチオン基を有するカチオン性小胞体であって、
この染色されたセルロース系繊維含有糸を前記カチオン性小胞体で処理することにより、当該小胞体のカチオン基とセルロース系繊維に染着した染料のアニオン基とがイオン結合により固着されてなることを特徴とする。
【００１３】
また、本考案に係る機能性織編物は、請求項４の記載によると、請求項１〜３のいずれか１つに記載の機能糸を使用して織編されてなる。
【００１４】
また、本考案に係る機能性織編物は、請求項５の記載によると、請求項１〜３のいずれか１つに記載の機能糸を緯糸又は経糸のいずれか一方に使用して製織されてなる。
【考案の効果】
【００１５】
上記請求項１に記載の構成によれば、悪臭防止機能を有する機能剤が油層に内包された２分子膜多層構造の小胞体がセルロース系繊維含有糸に固着している。この小胞体は、セルロース系繊維との親和性が高く洗濯により脱落することがない。
【００１６】
また、悪臭防止機能を有する機能剤としてウンデシレン酸モノグリセライドが小胞体の油層に内包されており、これも洗濯により容易に脱落することがなく、洗濯後の部屋干し時にその効果を発揮する。
【００１７】
また、上記請求項２に記載の構成によれば、機能糸は、通常の糸をチーズ状パッケージに巻き取った状態で処理されるので、セルロース系繊維に対する小胞体の固着が均一なものとなる。
【００１８】
また、上記請求項３に記載の構成によれば、小胞体がセルロース系繊維に染着した染料とイオン結合を形成するので、セルロース系繊維に対する小胞体の固着がより強固なものとなり洗濯耐久性が更に向上する。
【００１９】
また、上記請求項４及び上記請求項５は、上記各請求項に記載した機能糸を使用した機能性織編物であり、上記機能糸と同様の作用効果をより一層具体的に達成することができる。
【００２０】
以上のことから、本考案によれば、綿やレーヨンなどの保水性の大きなセルロース系繊維を含有する衣類等を部屋干ししても、部屋干し臭の発生を防止することのできる機能糸、及び、これを使用した機能性織編物を提供することができる。
【図面の簡単な説明】
【００２１】
【図１】本考案に係る機能糸に固着する２分子膜多層構造の小胞体の断面を示す概略図である。
【図２】図１の小胞体が機能糸を構成するセルロース系繊維の表面に固着した状態を示す概略図である。
【図３】図１の小胞体がセルロース繊維に染着した染料とイオン結合をした状態を示す概略図である。
【図４】本考案に係る機能性織物の一例を示す概略図である。
【考案を実施するための形態】
【００２２】
本考案に係る機能糸は、セルロース系繊維含有糸からなる。ここで、セルロース系繊維含有糸とは、綿糸などのようにセルロース系繊維のみで構成された糸であってもよく、或いは、ポリエステル／綿混紡糸、アクリル／レーヨンフィラメント混繊糸のようにセルロース系繊維と他の繊維とで構成された糸であってもよい。ここで、セルロース系繊維には、綿、麻などの天然繊維、レーヨン（ビスコースレーヨン）、キュプラ、ポリノジック、テンセルなどの再生繊維が挙げられる。
【００２３】
本考案に係る機能糸においては、少なくともセルロース系繊維の表面に悪臭防止機能を有する機能剤（後述する）が固着されている。具体的には、綿糸などセルロース系繊維のみで構成された糸においては、糸全体に機能剤が固着されている。一方、ポリエステル／綿混紡糸などセルロース系繊維と他の繊維とで構成された糸においては、セルロース系繊維のみに機能剤が固着されていてもよく、或いは、セルロース系繊維と他の繊維の両方に機能剤が固着されていてもよい。これは、本考案に使用する機能剤が、繊維の種類により親和性が異なり、特にセルロース系繊維に対して強い親和性を有していることによる。
【００２４】
本考案において、悪臭防止機能とは、衣類やシーツ、タオル等を洗濯後に部屋干しする際に、乾燥までに時間がかかり衣類等が湿った状態に置かれる時間が長くなった場合でも、乾燥した衣類等から部屋干し臭といわれる悪臭が発生することを防止する機能をいう。
【００２５】
ここで、部屋干し臭とは、多くの悪臭の複合臭であるが、その主たる悪臭物質は、モラクセラ菌（Ｍｏｒａｘｅｌｌａ  Ｏｓｌｏｅｎｓｉｓ）が発生させる４−メチル−３−ヘキセン酸によるものと言われている。このモラクセラ菌は、グラム陰性菌に属する常在菌である。
【００２６】
本考案においては、悪臭防止機能を有する機能剤として、ウンデシレン酸モノグリセライドを用いる。このウンデシレン酸モノグリセライドは、人間の汗の成分であって皮膚の清浄作用の主役を務める物質である。また、ウンデシレン酸モノグリセライドは、皮膚への刺激が少なく、安全でしかも皮膚との親和性が大きい。更に、この物質は親油性であることから皮膚の平滑性を与えると同時に皮膚を清潔に保つ作用がある。
【００２７】
このウンデシレン酸モノグリセライドがモラクセラ菌に対する抗菌作用を発揮することにより、部屋干し時に衣類等が湿った状態に置かれた場合のモラクセラ菌の増殖を抑えることができる。その結果、衣類等の表面のモラクセラ菌の菌数が少なくなり、４−メチル−３−ヘキセン酸の発生量が抑えられ、部屋干し臭を発生することがない。
【００２８】
なお、このウンデシレン酸モノグリセライドは、親油性でありセルロース系繊維への親和性が小さく、単に繊維に付与しただけでは洗濯により繊維から容易に脱落する。従って、このウンデシレン酸モノグリセライドを繊維上に安定に固着することが必要となる。本考案においては、特にセルロース系繊維に強い親和性を有する２分子膜多層構造の小胞体の内部にウンデシレン酸モノグリセライドを内包することにより、耐洗濯性のある悪臭防止機能を発揮することを特徴とする。
【００２９】
以下、図面を用いて本考案を説明する。図２は、機能糸を構成するセルロース系繊維２１の表面に機能剤（後述する小胞体１０）が均一に固着した状態を示している。この小胞体１０の大きさは、ミクロンサイズからサブミクロンサイズでありセルロース系繊維の非晶部までは入りにくく、その多くが繊維表面上に固着しているものと思われる。
【００３０】
本考案において、悪臭防止機能を有する機能剤は、２分子膜多層構造の小胞体からなり、図１に示すように、この小胞体１０は、水層１１ａ、１１ｂと疎水性の油層１２ａ、１２ｂ、１２ｃが多層に重なった２分子膜多層構造（ベシクル構造ともいう）を有している。
【００３１】
この２分子膜多層構造は、リン脂質或いはアルキル第４級アンモニウム塩などの界面活性剤Ｓが２分子膜を形成し、界面活性剤Ｓの親水部Ｓａが隙間なく並んで水層１１ａ、１１ｂを形成し、また、界面活性剤Ｓの疎水部Ｓｂが隙間なく並んで油層１２ａ、１２ｂ、１２ｃを交互に形成している。
【００３２】
本考案においては、この油層１２ａ、１２ｂ、１２ｃの中に悪臭防止機能を有する機能剤であるウンデシレン酸モノグリセライドを内包している。なお、悪臭防止機能を有する機能剤は、ウンデシレン酸モノグリセライドそのものであってもよく、或いは、ウンデシレン酸モノグリセライドを含有する物質であってもよい。
【００３３】
ここで、小胞体１０に内包するウンデシレン酸モノグリセライドの量は、ウンデシレン酸モノグリセライドの悪臭防止機能を発現し得る範囲であればよく、例えば、小胞体１０の重量に対して１０〜４０重量％であってもよい。
【００３４】
また、本考案においては、小胞体１０の内部に、更に他の機能成分、例えば、スキンケア成分等を内包するようにしてもよい。スキンケア成分を内包した場合には、本考案に係る機能糸及びこれを使用した機能性織編物が肌に触れる衣類やシーツ、タオル等に使用された場合に、肌を保護する成分として作用する。その意味から、これらのスキンケア成分は、化粧品に使用される成分であることが好ましい。
【００３５】
このスキンケア成分としては、カモミールエキス、各種アミノ酸、シルクプロテインなど親水性のものがあり、これらの中でもカモミールエキスが好ましい。これら親水性のスキンケア成分は、水層１１ａ、１１ｂの中に内包される。
【００３６】
ここで、カモミールエキスとは、キク科の植物カミツレの花から抽出されるエキスであって、カマズレン、アズレン、ビサボロール、アミノ酸、タンニン、フラボノイドなどを含み、保湿作用、発汗作用、浄化作用、鎮静作用、沈痛作用があり、また、美白作用、活性酸素抑制作用などがあるとされている。
【００３７】
この２分子膜多層構造の小胞体１０を製造する方法は、通常のベシクル製造法を利用すればよく、リン脂質或いは第４級アンモニウム塩などの界面活性剤Ｓを分散した分散液に、油層を形成すための動植物油を分散混合し、超音波乳化機、ナノマイザー或いはホモジナイザーなどの乳化分散機器で調整すればよい。本考案においては、油層を形成すための動植物油の中に予め親油性のウンデシレン酸モノグリセライドを混合してから乳化分散するようにしてもよい。
【００３８】
ここで、本考案に係る機能糸の製造方法について具体的に説明する。まず、セルロース系繊維含有糸を準備する。このセルロース系繊維含有糸は、上述のように、綿糸などのようにセルロース系繊維のみで構成された糸であってもよく、或いは、ポリエステル／綿混紡糸、アクリル／レーヨンフィラメント混繊糸のようにセルロース系繊維と他の繊維とで構成された糸であってもよい。
【００３９】
まず、未精練のセルロース系繊維含有糸をチーズ状パッケージに巻き取り、これをチーズ染色機にセットして、通常の方法で精練・漂白を行う。更に、必要により染色を行い、その後、このチーズ染色機の中で２分子膜多層構造の小胞体の固着処理（以下、小胞体処理という）を行う。このように、精練・漂白、必要により染色、及び、小胞体処理を同一のチーズ染色機の中で行うことができるので、織布後に小胞体処理をパディング法などで行うのに比べ、機能糸及び機能性織編物の生産性が向上する。
【００４０】
小胞体処理は、染色処理に準じて行えばよいが、例えば、処理糸重量に対して１〜８重量％、好ましくは、２〜４重量％の小胞体を分散した処理液で、ｐＨ４〜５として、４０〜８０℃で１０〜６０分間処理すればよい。処理液中には、小胞体の固着をより強固にするためのバインダーを併用するようにしてもよい。また、柔軟剤など通常の繊維処理剤を併用するようにしてもよい。この小胞体処理により、処理液中の小胞体がセルロース系繊維に選択的に吸尽され固着する。
【００４１】
ここで、小胞体は、処理液中でカチオン性を有することが好ましい。小胞体がカチオン性を有することにより、よりセルロース系繊維に選択的に吸尽され、バインダーを併用することなくセルロース系繊維に強固に固着する。
【００４２】
また、セルロース系繊維含有糸が前もって染色されている場合には、更に強固にセルロース系繊維に固着するものと思われる。セルロース系繊維の染色には、通常、反応染料或いは直接染料が使用される。これらの染料は、その分子中にアニオン性の親水基を有しており、染着後もアニオン性の親水基は残存している。
【００４３】
図３は、セルロース系繊維含有糸を構成するセルロース系繊維２１の表面を拡大した概略図であるが、このセルロース系繊維２１を構成するセルロース分子２２には、染料Ｄが染着している。この染料Ｄは、小胞体処理液中でアニオン性（−）を示しており、これにカチオン性（＋）を有する小胞体１０が引き寄せられてイオン結合を形成する。
【００４４】
このことにより、未染色のセルロース系繊維に小胞体処理する場合に比べ、染色されたセルロース系繊維に小胞体処理する方が小胞体の吸尽率及び固着率が更に向上するものと思われる。
【００４５】
次に、本考案に係る機能性織編物の製造方法について説明する。本考案に係る機能性織編物は、通常のセルロース系繊維含有糸による織工程或いは編工程で製造すればよい。このときの糸使いは、機能糸のみを使用してもよく、或いは、機能糸と未加工の通常糸とを使用してもよい。また、織組織或いは編組織についても何ら制限を設けるものではない。
【００４６】
更に、機能性織編物とした後に、織編物で通常行われる処理、例えば、柔軟加工、樹脂加工、又は、形態安定加工などの処理を行うようにしてもよい。これら通常の織編物処理において、機能糸の小胞体が脱落することはない。
【００４７】
以下、本考案に係る悪臭防止機能を有する機能性織物を実施例により説明する。
【実施例】
【００４８】
実施例１として、４０番手の綿糸からなる機能糸を使用した平織物からなる機能性織物を製織した。図４に実施例１に係る機能性織物１００の概略図を示す。この機能性織物１００は、４０番手の綿の機能糸を緯糸２０及び経糸３０に使用している。
【００４９】
緯糸２０及び経糸３０に使用した機能糸は、未精練の綿糸をチーズ染色機により精練・漂白・染色した後、そのまま同じチーズ染色機中で上述の小胞体処理を行って得た。小胞体処理は、糸重量に対して３重量％の小胞体を使用し、ｐＨ４〜５として、６０℃で２０分間処理した。また、この小胞体処理にはバインダーを併用していない。
【００５０】
このように、本実施例１に係る機能性織物１００には、緯糸２０及び経糸３０を構成する綿糸の両方に悪臭防止機能を有する小胞体１０が均一に固着されている。また、この機能性織物１００は、製織後に通常の柔軟剤による柔軟加工を行ったのみであり、樹脂加工などは行わなかった。
【００５１】
得られた実施例１に係る機能性織物についてその悪臭防止機能を評価した。また、標準綿布を比較例１として同様に評価した。悪臭防止機能は、モラクセラ菌の増殖率を測定する抗菌性試験で評価した。
【００５２】
抗菌性試験は、ＪＩＳ  Ｌ  １９０２：２００８ 定量試験（菌液吸収法）に準拠して行った。なお、生菌数の測定方法は、混釈平板培養法によった。また、試験菌株は、モラクセラ菌（Ｍｏｒａｘｅｌｌａ Ｏｓｌｏｅｎｓｉｓ ＡＴＣＣ １９９７６）を使用した。実施例１に係る機能性織物と比較例１に係る標準綿布の抗菌効果を表１に示す。
【表１】
0003187759.tif 000003
表１の各値を比較すると、標準綿布（比較例１）においては、接種直後の生菌数の常用対数値が４．３であり１８時間後の値が７．５と増加しており、増殖値３．２とモラクセラ菌が大幅に増殖している。これに対して、本考案に係る機能性織物（実施例１）においては、接種直後の生菌数の常用対数値は標準綿布（比較例１）と同じ４．３であったが、１８時間後の値が１．３以下と減少しており、増殖値−３．０以下、即ち、殺菌活性値３．０以上とモラクセラ菌が大幅に減少している。このことにより、標準綿布（比較例１）と比較した静菌活性値が６．２以上と良好な値を示している。
【００５３】
このように、表１から明らかなように、本実施例１の機能性織物は、モラクセラ菌に対する抗菌効果に優れ、その結果として、衣類等を部屋干しする際に、乾燥までに時間がかかり衣類等が湿った状態に置かれる時間が長くなった場合でも、乾燥した衣類等から部屋干し臭が発生することがなく悪臭防止機能を有していた。
【００５４】
以上のことから、本考案においては、綿やレーヨンなどの保水性の大きなセルロース系繊維を含有する衣類等を部屋干ししても、部屋干し臭の発生を防止することのできる機能糸、及び、これを使用した機能性織編物を提供することができる。
【産業上の利用可能性】
【００５５】
本考案に係る機能糸及びこれを使用した機能性織編物は、洗濯後に部屋干しした際に、部屋干し臭といわれる悪臭を発生することがない。従って、ドレシシャツ、カジュアルシャツ、パンツなどの衣類はもちろん、シーツ、タオル、肌着、インナー、パジャマ、ソックス、タイツなどとして、広く繊維産業、ファッション産業に使用することができる。
【符号の説明】
【００５６】
１０…小胞体、１１ａ、１１ｂ…水層、１２ａ、１２ｂ、１２ｃ…油層、
２０…緯糸、２１…セルロース系繊維、２２…セルロース分子、３０…経糸、
１００…機能性織物、Ｄ…染料、Ｓ…界面活性剤、Ｓａ…親水部、Ｓｂ…疎水部。
【図１】
0003187759.tif 000004
【図２】
0003187759.tif 000005
【図３】
0003187759.tif 000006
【図４】
0003187759.tif 000007